(57)【要約】【課題】マンションなどのガラス窓やベランダに設置して夏季に使用するブラインドであって、適度な採光性、及び通気性を保持しながら、良好な遮熱効果を有する植物緑化カーテンであって、植物を這い付かせるのに適したメッシュシート基材であって、しかも夏季が過ぎて用済みとなった植物の剥ぎ取り撤去作業を容易とするグリーンカーテンの提供。【解決手段】粗目織物を基布として、その表裏面を被覆する熱可塑性樹脂層とで構成された多数の空隙を有するメッシュシートにおいて、熱可塑性樹脂層がシリコーンオイルを含み、水との静止接触角９０〜１３５°を示し、メッシュシートの１面以上に植物を這付かせて緑化遮光層を形成する。【選択図】図１
2015047147.tif 000002
【特許請求の範囲】
【請求項１】
粗目織物を基布として、その表裏面を被覆する熱可塑性樹脂層とで構成された多数の空隙を有するメッシュシートであって、前記熱可塑性樹脂層がシリコーンオイルを含み、水との静止接触角９０〜１３５°を示し、前記メッシュシートの１面以上に植物が這付いて緑化遮光層が形成されていることを特徴とするグリーンカーテン。
【請求項２】
前記メッシュシートの空隙サイズが１ｍｍ２〜２５ｍｍ２を有し、かつ前記植物が、ひげ根または巻きひげを有する表面這い付き型植物ある請求項１に記載のグリーンカーテン。
【請求項３】
前記メッシュシートの空隙サイズが１０ｃｍ２〜１００ｃｍ２を有し、かつ前記植物が、巻き蔓類である請求項１に記載のグリーンカーテン。
【発明の詳細な説明】
【技術分野】
【０００１】
本発明は採光性と遮熱性を有する日除けに関する。より詳しくは、本発明のグリーンカーテンは、戸建住宅、店舗、マンションなどのガラス窓やベランダに設置して夏季に使用するブラインドであって、適度な採光性、及び通気性を保持しながら、良好な遮熱効果を有する植物緑化外観のカーテンに関する。
【背景技術】
【０００２】
家屋の玄関先や軒先に簾や葦簀を垂れ掛けることによって、夏季の強い日射しを遮りながら適度に風通しのある日陰空間を作り出すことができ、更にこれらを水で濡らせば、簾や葦簀を抜ける風が気化熱を奪い、涼風を室内に呼び込めることが生活の知恵で知られている。また簾や葦簀は屋内の様子を人目に触れないようにする目隠衝立としても機能するので、エアコンの普及以前には人目を気にせず肌着１枚で夏を過ごすこともできた。
【０００３】
近年はエアコン普及率が高くなり、夏季に供給電力不足が心配される中、企業や家庭では節電意識が広く浸透して、冷房温度を控える動向にある。例えば家庭での工夫として、ベランダや軒先にメッシュシートやテント生地を設営すること（特許文献１〜３）が提案されているが、用途的に日除けであって、特定の遮熱機能を有するものではない。また、効果的に遮熱性を得る手段として、アサガオ、ゴーヤ、ヘチマなどの夏型蔓植物を平面状に棚基材に這わせて緑のカーテンを繁茂させることで、エアコンの消費電力を少なくする試み（電気代の節約）が提案されている（特許文献４）。このような植物カーテンは植物の保水効果で遮熱効果に優れ、適度な採光性（葉の光半透過性）を有しているが、夏季が過ぎて用済みとなった植物の撤去において、複雑強固に絡み付いた大量の枯蔓の剥ぎ取り作業が重労働となっていた。
【先行技術文献】
【特許文献】
【０００４】
【特許文献１】特開平１０−２６６５０２号公報
【特許文献２】特開平１０−０５４１８７号公報
【特許文献３】特開２００３−０４１７２７号公報
【特許文献４】特開平５−３０６５５３号公報
【発明の概要】
【発明が解決しようとする課題】
【０００５】
本発明は、戸建住宅、店舗、マンションなどのガラス窓やベランダに設置して夏季に使用するブラインドであって、適度な採光性、及び通気性を保持しながら、良好な遮熱効果を有する植物緑化カーテンであって、植物を這い付かせるのに適したメッシュシート基材であって、しかも夏季が過ぎて用済みとなった植物の剥ぎ取り撤去作業を容易とするグリーンカーテンを提供しようとするものである。
【課題を解決するための手段】
【０００６】
上記課題を解決するためには、粗目織物を基布として、その表裏面を被覆する熱可塑性樹脂層とで構成された多数の空隙を有するメッシュシートにおいて、熱可塑性樹脂層がシリコーンオイルを含み、水との静止接触角９０〜１３５°を示し、メッシュシートの１面以上に植物が這付いて緑化遮光層が形成されることにより、適度な採光性と通気性を保持しながら、良好な遮熱効果を有するグリーンカーテンが得られ、さらに夏季が過ぎて用済みとなった植物の撤去作業が容易であることを見出して本発明を完成するに至った。
【０００７】
すなわち本発明のグリーンカーテンは、粗目織物を基布として、その表裏面を被覆する熱可塑性樹脂層とで構成された多数の空隙を有するメッシュシートであって、前記熱可塑性樹脂層がシリコーンオイルを含み、水との静止接触角９０〜１３５°を示し、前記メッシュシートの１面以上に植物が這付いて緑化遮光層が形成されていることが好ましい。これによって適度な採光性と通気性とを保持しながら、良好な遮熱効果を有するグリーンカーテンを得ることができる。特に熱可塑性樹脂層がシリコーンオイルを含有すること（含有量は水との静止接触角９０〜１３５°を示す範囲）で、ひげ根、巻きひげや蔓茎で這い付いた植物の引き剥がし除去の作業を容易とする。
【０００８】
本発明のグリーンカーテンは、前記メッシュシートの空隙サイズが１ｍｍ２〜２５ｍｍ２を有し、かつ前記植物が、ひげ根または巻きひげを有する表面這い付き型植物あることが好ましい。メッシュシートの表面に、ひげ根や巻きひげを有する植物を這い付かせた場合、ひげ根や巻きひげは１ｍｍ２〜２５ｍｍ２の空隙部に対して触手を伸ばして絡み付き、それによって植物本体をメッシュシート表面に支持固定するように繁殖するが、メッシュシートを被覆している熱可塑性樹脂層がシリコーンオイルを含有することで、ひげ根や巻きひげで這い付いた植物の引き剥がし除去の作業を容易とする。
【０００９】
本発明のグリーンカーテンは、前記メッシュシートの空隙サイズが１０ｃｍ２〜１００ｃｍ２を有し、かつ前記植物が、巻き蔓類であることが好ましい。メッシュシートの表面に、巻き蔓植物を這い付かせた場合、蔓茎は１０ｃｍ２〜１００ｃｍ２の空隙部に対して蔓先を伸ばして巻き付き、それによって植物本体をメッシュシート表面に支持固定するように繁殖するが、メッシュシートを被覆している熱可塑性樹脂層がシリコーンオイルを含有することで、蔓茎で這い付いた植物の引き剥がし除去の作業を容易とする。
【発明の効果】
【００１０】
本発明によると、適度な採光性及び通気性とを保持しながら、良好な遮熱効果を有する植物緑化カーテンが得られ、特に植物を這い付かせるのに適し、しかも夏季が過ぎて用済みとなった植物の剥ぎ取り撤去作業を容易とするメッシュシートを基材とすることで、戸建住宅、店舗、マンションなどのガラス窓やベランダに設置して夏季に使用するグリーンカーテン用として極めて有用である。
【図面の簡単な説明】
【００１１】
【図１】本発明のグリーンカーテンの正面と断面の一部を示す図
【図２】本発明のグリーンカーテンの使用例を示す図
【発明を実施するための形態】
【００１２】
本発明のグリーンカーテンは、粗目織物を基布として、その表裏面を被覆する熱可塑性樹脂層とで構成された多数の空隙を有するメッシュシートであって、熱可塑性樹脂層がシリコーンオイルを含み、水との静止接触角９０〜１３５°を示し、メッシュシートの１面以上に植物が這付いて緑化遮光層が形成されたもので、メッシュシートは空隙サイズは１ｍｍ２〜２５ｍｍ２の集合体、またはメッシュシートは空隙サイズ１０ｃｍ２〜１００ｃｍ２の集合体の何れか一方である。
【００１３】
本発明のグリーンカーテンにおいて、粗目織物を基布として、その表裏面を被覆する熱可塑性樹脂層を構成する熱可塑性樹脂としては、軟質塩化ビニル樹脂（特に塩化ビニル樹脂ペーストゾル）、塩化ビニル系共重合体樹脂、オレフィン樹脂、オレフィン系共重合体樹脂、ウレタン樹脂、ウレタン系共重合体樹脂、アクリル樹脂、アクリル系共重合体樹脂、酢酸ビニル樹脂、酢酸ビニル系共重合体樹脂、スチレン樹脂、スチレン系共重合体樹脂、ポリエステル樹脂、およびポリエステル系共重合体樹脂、フッ素樹脂、フッ素系共重合体樹脂、シリコン樹脂、シリコン系共重合体樹脂など、特に液状のもの（エマルジョンや塗料）が使用でき、これらは単独もしくは、２種以上の併用としてもよい。熱可塑性樹脂層を構成する熱可塑性樹脂にシリコーンオイルを適量配合して疎水性（水との静止接触角９０〜１３５°）とする。
【００１４】
シリコーンオイルとしては、ジメチルシリコーンオイル、ポリジメチルシロキサンジオール、メチルハイドロジェンシリコーンオイル、メチルフェニルシリコーンオイルなどのストレートシリコーンオイル、アルキル変性シリコーンオイル、高級脂肪酸変性シリコーンオイル、ポリエーテル変性シリコーンオイル、フルオロアルキル変性シリコーンオイル、アミノ変性シリコーンオイル、エポキシ変性シリコーンオイル、カルボキシル変性シリコーンオイル、アルコール変性シリコーンオイル、アルキル・ポリエーテル変性シリコーンオイル、メタクリル酸変性シリコーンオイルなどの変性シリコーンオイルが挙げられ、なかでもアルキル変性シリコーンオイル、高級脂肪酸変性シリコーンオイルが好ましい。これらのシリコーンオイルの配合量は、熱可塑性樹脂１００質量部に対して、０．１〜５質量部、好ましくは０．３〜２．５質量部である。この実質的有効量を維持する範囲で、これらシリコーンオイルは、ボイドまたは空孔を有する無機化合物粒子、これらは例えば、ゼオライト、シリカゲル、シリカなどに吸着担持されたもの、あるいはボイドまたは空孔を有する有機化合物粒子、これらは例えばシクロデキストリン、セルロースパウダー、プロテインパウダーなどに吸着担持されたものを用いることができ、このような用例によれば、シリコーンオイルによる表面熱可塑性樹脂層の水との静止接触角９０〜１３５°の性状をより長期間安定して維持することができる。本発明のグリーンカーテンのメッシュシート基材は、熱可塑性樹脂層にシリコーンオイルを含むことで、熱可塑性樹脂層の濡れ性が、水との静止接触角において９０〜１３５°の疎水性となり、植物が這い付いてもグリーンカーテンとの密着性が本質的に弱く、植物の剥ぎ取り除去作業を容易とする。シリコーンオイルの配合量が０．１質量部未満だと熱可塑性樹脂層の濡れ性が疎水性（水との静止接触角９０〜１３５°）とならないことがあり、その結果、植物を這付けてグリーンカーテンとして使用したときに、夏季が過ぎて用済みとなった植物の引き剥がし除去作業を困難とし、千切れた蔓茎やひげ根を多量に残存させ、さらにこれらの除去を面倒なものとすることがある。また配合量が５質量部を超えると、熱可塑性樹脂層の表面にシリコーンオイルがブリードして植物の這付き支持を悪くすることがある。
【００１５】
また、上記シリコーンオイルに滑剤を、最大でシリコーンオイルと同量程度（最大５質量部）を併用することができる。併用した滑剤は熱可塑性樹脂と非相溶である（非相溶であるから滑剤として作用する）ため、経時的に滑剤成分（主としてワックス類）が表面に移行して析出（ブルーム）することで表面の疎水性を高くする。滑剤としては、炭化水素系（低分子ポリエチレン、パラフィン）、脂肪酸系（ステアリン酸、ヒドロキシステアリン酸、複合型ステアリン酸、オレイン酸）、脂肪族アルコール系、脂肪族アマイド系（ステアロアミド、オキシステアロアミド、オレイルアミド、エルシルアミド、リシノールアミド、ベヘンアミド、メチロールアミド、メチレンビスステアロアミド、メチレンビスステアロベヘンアミド、高級脂肪酸のビスアミド酸、ステアロアミド、複合型アミド）、脂肪族エステル系（ｎ−ブチルステアレート、メチルヒドロキシステアレート、多価アルコール脂肪酸エステル、飽和脂肪酸エステル、エステル系ワックス）、脂肪酸金属石鹸系族などを用いることができる。
【００１６】
本発明において、粗目織物を構成する繊維は、ポリプロピレン繊維、ポリエチレン繊維、ポリエステル繊維、ナイロン繊維、ビニロン繊維、芳香族ヘテロ環ポリマー繊維などの合成繊維、木綿、麻、ケナフなどの天然繊維、アセテートなどの半合成繊維、ガラス繊維、シリカ繊維、アルミナ繊維、炭素繊維などの無機繊維など、何れの種類でも使用でき、これらは単独で、或いは２種以上の混用で用いることができる。特にポリプロピレン繊維、ポリエステル繊維、ナイロン繊維、ビニロン繊維などの合成繊維は、繊維紡糸時に任意の着色を施した原着繊維をすることもできる。
【００１７】
粗目織物を構成する繊維糸条の形態は、マルチフィラメント、短繊維紡績、モノフィラメント、スプリットヤーン、テープヤーンなどいずれであってもよいが、特にマルチフィラメントだと得られるグリーンカーテンの風合いが柔らかくなり、グリーンカーテンの張り出しや巻き取りなどの支持安定性が格段に向上する。マルチフィラメント糸条の繊度は、２５０（２７８dtex）〜２０００（２２２２dtex）デニールの範囲が好ましい。大型シェード、もしくは重量のある植物這い付け用には１０００（１１１１dtex）〜２０００（２２２２dtex）デニールの糸条を用いた粗目織物、またはこれら糸条による粗目３本模紗織物が適している。
【００１８】
マルチフィラメント糸条を用いて空隙サイズ１ｍｍ２〜２５ｍｍ２を有するメッシュシートを得るには、２５０デニールの糸条の場合、粗目織物を構成する打ち込み密度は１０〜２２本／１インチ間隔、同様に５００デニールの糸条の場合、８〜１８本／１インチ間隔、１０００デニールの糸条の場合、６〜１４本／１インチ間隔、２０００デニールの糸条の場合、４〜１０本／１インチ間隔である。また小型シェード、もしくは軽量の植物這い付け用には２５０（２７８dtex）〜１０００（１１１１dtex）デニールの糸条を用いた平織粗目織物が適している。特にマルチフィラメント糸条は、撚りが掛けられるなどしてその断面形状が円形または楕円形の略円弧状の糸条が好ましく、このようなマルチフィラメント糸条の表裏に熱可塑性樹脂層を設けたグリーンカーテンによれば、熱可塑性樹脂層の断面形状が略円弧状となる。このような略円弧状とすることで、這い付けした植物の引き剥がし性が物理的に向上し、引き剥がした跡に蔓の残片やひげ根などが残っても、これらの除去が容易となる。従って空隙サイズ１ｍｍ２未満だと植物の這い付き性が悪く、支持固定性が不足して植物が自重で脱落することがある。また空隙サイズ２５ｍｍ２を越えると
植物の支持固定性が裏回りなどで必要以上に定着が強固となり、植物の引き剥がし性を悪くして、引き剥がした跡に蔓の残片やひげ根などを大量に残すことがあり、作業上好ましくない。
【００１９】
また、空隙サイズが１０ｃｍ２〜１００ｃｍ２のメッシュシートを得るには、上述したマルチフィラメント糸条によるコーテッドヤーンを用いることができる。コーテッドヤーンはマルチフィラメント糸条の製造と同時にその外周を樹脂被覆してなる樹脂被覆糸条で、メッシュシートはコーテッドヤーンを重ね合わせて熱融着させてメッシュ状にしたもの、コーテッドヤーンを編織してメッシュ状としたものなどが挙げられる。特に１０００（１１１１dtex）〜３０００（３３３３dtex）デニールのモノフィラメント糸条を用いた粗目織物、またはこれらを複数束ねて撚りを掛けたロープを編んだネットが適している。例えば１０００〜３０００デニールのモノフィラメント糸条の場合、粗目織物を構成する打ち込み密度は１〜３本／１０ｃｍ間隔である。空隙サイズ１０ｃｍ２未満だと蔓植物が裏回りして絡み付き密度を高することで、必要以上に定着が強固となり、植物の引き剥がし性を悪くして、引き剥がした跡に蔓の残片やひげ根などを大量に残すことがあり、作業上好ましくない。また空隙サイズが１００ｃｍ２を越えると、這い付く植物量が不足してそれにより陽射しが漏れ、日除けとしての機能を果さなくなることがある。
【００２０】
熱可塑性樹脂層の厚さは０．０１〜０．５ｍｍ、特に０．１〜０．３５ｍｍが好ましい。本発明において、粗目織物に熱可塑性樹脂層（粗目織物への含浸を含む略半円弧状断面）を設けたグリーンカーテンは、粗目織物に対して液状の熱可塑性樹脂によるディッピングやコーティングによる含浸被覆によって形成される。液状の熱可塑性樹脂としては、エマルジョン樹脂、デイスパージョン樹脂などの水分散形態、熱可塑性樹脂を有機溶媒中に可溶化した塗料形態、及び塩化ビニル樹脂ペーストゾルなどの使用が好ましい。
【００２１】
本発明によるグリーンカーテンは、主にマンションや戸建住居のベランダに設置され、窓サッシ部を庇覆いするようにして角度４０〜９０°で固定して使用される。設置は植物を這い付かせた面側を太陽に向け、その反対側を住居側とする。使用形態は、専用フックやロープの固定装備により一夏常設するタイプである。グリーンカーテンの設置は窓サッシフレームを基礎固定（フック式またはロープ式）とし、伸長方向先端部をベランダの手摺や物干し台などのフレームにデッキ固定（フック式またはロープ式）する。グリーンカーテンは幅方向１ｍ〜２．５ｍ×長手方向１．５ｍ〜２．５ｍ程度のサイズがマンションのベランダ設置に適し、特に幅方向２ｍ前後×長手方向２ｍ前後のサイズが取り扱い性に優れ好ましい。本発明のグリーンカーテン周側部には折り畳み縫製、芯補強縫製、熱可塑性樹脂シート、プラスチックフレームなどによる縁取補強加工が施され、これら縁取補強加工部分に装着フックやデッキ固定金具、ロープ固定のためのハトメ穴が設けられていることが好ましい。
【００２２】
本発明のグリーンカーテンの少なくとも表面側には、その一部または全面に植物を這い付かせて表面緑化を図ることで、植物の保水及び蒸散作用による気化熱効果（蒸発による冷却効果）で優れた遮熱効果を得る。表面緑化に使用する植物はひげ根（気根・付着根・付着盤）または巻きひげを有する這い登り型の蔓植物であれば特に限定はなく、開花や結実の有無にとらわれない。これらはひげ根植物として例えば、キヅタ、ナツヅタ、ヘデラ、ムベ、クズ、テイカカズラ、イタビカズラ、ノウゼンガズラ、スイカズラ、オウゴンカズラ、ヘクソカズラなど、巻きひげ植物として例えば、ヘチマ、ゴーヤ、キュウリ、カラスウリ、アサガオ、ブドウ、フジ、ヤブガラシ、ガガイモなどがある。表面緑化を附帯させる場合、ベランダには植物用プランター設置を要するので、グリーンカーテンは少なくとも一夏常設する必要がある。
【００２３】
本発明のグリーンカーテン（１）について図１と２により説明する。図１は、粗目織物（２）を基布として、粗目織物（２）の表裏を被覆する熱可塑性樹脂層（３）で構成され、熱可塑性樹脂層（３）にシリコーンオイル（４）を含有し、熱可塑性樹脂層（３）の少なくとも表面側に植物による緑化遮光層（５）が形成されてなるグリーンカーテン（１）の正面と断面の一部を示す図である。図２は本発明のグリーンカーテンの窓サッシ（６）への使用例を示す図で、グリーンカーテン（１）の周縁には補強部（１−２）が形成され、ハトメ（１−３）が設けられ、ハトメにロープ（１−４）が通されて、ロープがベランダ（７）に固定された状態を示す図である。グリーンカーテン（１）は緑化遮光層（５）を表面に有するものであるが、図示上、緑化遮光層（５）は部分的表示とした。
【実施例】
【００２４】
以下、本発明について実施例を挙げて具体的に説明するが、本発明はこれらに限定されるものではない。下記実施例及び比較例において、試験メッシュの遮熱効果、植物の這い付き性、植物の剥ぎ取り除去性は下記の試験方法により測定し、評価した。
１）遮熱効果
幅１００ｃｍ×（奥の高さ１０３．５ｃｍ・正面高さ３．５ｃｍ）×奥ゆき１００ｃｍの立体（４５°の傾斜面を有する）の骨組みをアルミ製Ｌ型アングル（幅３５ｍｍ）で組み立て、立体骨組の底面を除く全面にグリーンカーテンを貼付固定し試験箱体を作製した。この試験箱体を正午〜１３時の太陽光が直射された環境（埼玉県草加市８月：晴天：気温３０〜３１℃）での試験箱体内部温度を温度センサー（試験箱体内部中心に温度センサーを２５ｃｍ高さで宙吊り固定）で測定した。
遮熱効果は、メッシュ試験片表面に植物を這い付かせた態様にて測定を実施した。
２）植物の這い付き性
１００ｃｍ×１００ｃｍサイズのメッシュ試験片を、野性のヤブガラシ（Cayratia japonica Gagnep：蔓性巻きひげ植物）生育群（埼玉県草加市内）に、傾斜７５°の状態で５月〜７月の６０日間展張放置し、ヤブガラシの這い付き状態を観察した。試験片に対する這い付き占有面積率を写真撮影によりコンピューター画像解析し、占有面積率７０〜１００％を良好、占有面積率４０〜６９％をやや不十分、占有面積率０〜３９％を不良と判定した。
３）植物の引き剥がし性・剥がし解き性
上記２）の試験で這い付いたヤブガラシを手作業で解きながら引き剥がした後のメッシュ試験片の表面状態を観察し、千切れた蔓茎やひげ根の残存量を目視で評価した。
１：引き剥がしが容易で、蔓茎の千切れはほとんど見られず、若干の千切れた
ひげ根が残存したレベル
２：蔓茎の千切れが若干見られ、千切れたひげ根が多く残存したレベル
３：引き剥がしが困難で、蔓茎の千切れが顕著で、千切れたひげ根が多く残存
したレベル。
【００２５】
［実施例１］
１）ポリエステルのマルチフィラメント糸条７５０ｄ／３本模紗（８３３dtex／３本模紗：円弧状断面）を経緯糸条として、経糸条８本／インチ、緯糸条８本／インチの打ち込みで製織した粗目模紗織物（質量１７５ｇ／ｍ２：空隙率２０％：空隙部面積０．４ｍｍ２）を基布に用いた。〈基布１〉
２）次に基布１を被覆する熱可塑性樹脂層形成用に下記配合１の軟質ポリ塩化ビニル樹脂ゾルを配合調整した。           
＜配合１；熱可塑性樹脂層形成用軟質ポリ塩化ビニル樹脂ゾル組成＞
ポリ塩化ビニル樹脂                                              １００質量部
ＤＯＰ（可塑剤）                                                  ６５質量部
エポキシ化大豆油                                                    ２質量部
Ｂａ−Ｚｎ系複合安定剤                                          １．５質量部
炭酸カルシウム（充填材）                                          １５質量部
三酸化アンチモン（難燃剤）                                        １０質量部
ベンゾトリアゾール系紫外線吸収剤                                ０．３質量部
フタロシアニングリーン（顔料）                                      ５質量部
酸化チタン（顔料）                                                  １質量部
シリコーンオイル（アルキル・ポリエーテル変性）                  ２．５質量部
ベヘンアミド（滑剤）                                            ０．５質量部
３）配合１の軟質ポリ塩化ビニル樹脂ゾルの入った液浴に、基布１を浸漬し、基布１に配合１の加工液を含浸させた後、基布１を引き上げると同時に、ゴム製マングルロールで挟んで絞り、余分な加工液を除去した後、１８０℃の熱風炉でゲル化処理して熱可塑性樹脂層を形成し、質量４２５ｇ／ｍ２：空隙率１９％：空隙部面積０．３６ｍｍ２のグリーンカーテンを得た。得られたグリーンカーテンの熱可塑性樹脂層の濡れ性は水との静止接触角１１５°であった。
【００２６】
［実施例２］
実施例１で用いた基布１を下記基布２に変更した以外は実施例１と同様にして、配合１による熱可塑性樹脂層を設け、質量２１８ｇ／ｍ２：空隙率３７％：空隙部面積５．５ｍｍ２のグリーンカーテンを得た。得られたグリーンカーテンの熱可塑性樹脂層の濡れ性は水との静止接触角１１５°であった。
〈基布２〉
ポリエステルのマルチフィラメント糸条７５０ｄ／３本模紗（８３３dtex／３本模紗：円弧状断面）を経緯糸条として、経糸条４本／インチ、緯糸条４本／インチの打ち込みで製織した粗目模紗織物（質量９０ｇ／ｍ２：空隙率３８％：空隙部面積５．８ｍｍ２）を基布に用いた。
【００２７】
［実施例３］
実施例１で用いた基布１を下記基布３に変更した以外は実施例１と同様にして、配合１による熱可塑性樹脂層を設け、質量５０ｇ／ｍ２：空隙率９５％：空隙部面積２５ｃｍ２のグリーンカーテンを得た。得られたグリーンカーテンの熱可塑性樹脂層の濡れ性は水との静止接触角１１５°であった。
〈基布３〉
ポリエステルのモノフィラメント糸条２０００ｄ（２２２２dtex／円弧状断面）を経緯糸条として、経糸条２本／１０センチ、緯糸条２本／１０センチの打ち込みで製織した粗目模紗織物（質量３０ｇ／ｍ２：空隙率９６％：空隙部面積２５ｃｍ２）を基布に用いた。
【００２８】
［実施例４］
実施例１の配合１のシリコーンオイル（アルキル・ポリエーテル変性）２．５質量部をシリコーンオイル（高級脂肪酸変性シリコーンオイル）２．５質量部に変更した配合２を用いた以外は実施例１と同様として、質量４２５ｇ／ｍ２：空隙率１９％：空隙部面積０．３６ｍｍ２のグリーンカーテンを得た。得られたグリーンカーテンの熱可塑性樹脂層の濡れ性は水との静止接触角１１６°であった。
【００２９】
［実施例５］
実施例１の配合１のシリコーンオイル（アルキル・ポリエーテル変性）２．５質量部をシリコーンオイル（メチルハイドロジェンシリコーンオイル）２．５質量部に変更した配合３を用いた以外は実施例１と同様として、質量４２５ｇ／ｍ２：空隙率１９％：空隙部面積０．３６ｍｍ２のグリーンカーテンを得た。得られたグリーンカーテンの熱可塑性樹脂層の濡れ性は水との静止接触角１２０°であった。
【００３０】
［実施例６］
実施例３において、配合１を配合２に変更した以外は実施例３と同様にして、質量５０ｇ／ｍ２：空隙率９５％：空隙部面積２５ｃｍ２のグリーンカーテンを得た。得られたグリーンカーテンの熱可塑性樹脂層の濡れ性は水との静止接触角１１６°であった。
【００３１】
［実施例７］
実施例３において、配合１を配合３に変更した以外は実施例３と同様にして、質量５０ｇ／ｍ２：空隙率９５％：空隙部面積２５ｃｍ２のグリーンカーテンを得た。得られたグリーンカーテンの熱可塑性樹脂層の濡れ性は水との静止接触角１２０°であった。
【００３２】
【表１】
2015047147.tif 000003
【００３３】
実施例１〜７のグリーンカーテンは、熱可塑性樹脂層にシリコーンオイルを含有することで熱可塑性樹脂層が９０〜１３５°の濡れ性を示すことによって、表面に植物を這い付かせた使用法において優れた遮熱効果を示し、夏季の使用後に用済みとなった植物の引き剥がしも容易で、引き剥がしによる千切れた蔓茎やひげ根などの存在はごく僅かであった。
【００３４】
［比較例１］
実施例１の配合１からシリコーンオイル（アルキル・ポリエーテル変性）２．５質量部を省略した以外は実施例１と同様として、質量４２５ｇ／ｍ２：空隙率１９％：空隙部面積０．３６ｍｍ２のグリーンカーテンを得た。得られたグリーンカーテンは植物（ヤブガラシ）の這い付きは良好であったが、シリコーンオイルを含まず、水との静止接触角７５°の疎水性とならないグリーンカーテン表面にはひげ根や巻きひげ根の定着が強固となって、引き剥がした時にグリーンカーテン表面に多数の千切れた蔓茎やひげ根などの残痕が発生し、その除去作業が面倒なものとなった。
【００３５】
［比較例２］
実施例３において、配合１からシリコーンオイル（アルキル・ポリエーテル変性）２．５質量部を省略した以外は実施例３と同様として、質量５０ｇ／ｍ２：空隙率９５％：空隙部面積２５ｃｍ２のグリーンカーテンを得た。得られたグリーンカーテンは植物（ヤブガラシ）の這い付きは良好であったが、シリコーンオイルを含まず、水との静止接触角７５°の疎水性とならないグリーンカーテン表面にはひげ根や巻きひげ根の定着が強固となって、引き剥がした時にグリーンカーテン表面に多数の千切れた蔓茎やひげ根などの残痕が発生し、その除去作業が面倒なものとなった。
【００３６】
【表２】
2015047147.tif 000004
【産業上の利用可能性】
【００３７】
本発明により得られるグリーンカーテンは、適度な採光性及び通気性とを保持しながら、良好な遮熱効果を有する植物緑化カーテンが得られ、特に植物を這い付かせるのに適し、しかも夏季が過ぎて用済みとなった植物の剥ぎ取り撤去作業を容易とするメッシュシートを基材とすることで、戸建住宅、店舗、マンションなどのガラス窓やベランダに設置して夏季に使用するグリーンカーテン用として極めて有用である。
【符号の説明】
【００３８】
１：グリーンカーテン
１−１：空隙部
１−２：補強部
１−３：ハトメ
１−４：ロープ
２：粗目織物（基布）
３：熱可塑性樹脂層
４：シリコーンオイル
５：緑化遮光層
６：窓サッシ
７：ベランダ
【図１】
2015047147.tif 000005
【図２】
2015047147.tif 000006